(57)【要約】本発明は、少なくとも１つの機能性装飾層を含むコーティングに関する。機能性装飾層は、コーティングが部分的にまたは全体的に低温と高温との間の温度変化にさらされたときに、光学的および／または比色特性の可逆的変化を示し、低温が０℃から４０℃の間であり、高温が８０℃から４００℃の間である、熱変色性組成物と、少なくとも１つのハロゲン化銀ファミリーの熱変色性化合物とを含む。本発明はまた、機能性装飾層組成物、コーティングまたは装飾層組成物を含む物品、およびコーティングまたは装飾層組成物の温度インジケータとしての使用に関する。【特許請求の範囲】
【請求項１】
少なくとも１つの機能性装飾層（２０）を含むコーティング（２）であって、
−前記装飾層（２０）が、前記コーティング（２）が部分的または全体的に低温と高温との間の温度変化にさらされたときに、光学的および／または比色特性の可逆的変化を示す熱変色性組成物を含み、前記低温が０℃から４０℃の間に含まれ、前記高温が８０℃から４００℃の間に含まれ、
−前記熱変色性組成物が、少なくとも１つのハロゲン化銀ファミリーの熱変色性化合物を含む、
ことを特徴とする、コーティング（２）。
【請求項２】
前記熱変色性化合物が、臭化銀、ヨウ化銀の中から選択することができる、請求項１に記載のコーティング（２）。
【請求項３】
前記高温が、１２０から２８０℃の間に含まれる、請求項１または２に記載のコーティング（２）。
【請求項４】
前記熱変色性組成物が、少なくとも１つの別の熱変色性化合物および／または少なくとも１つの耐熱性顔料を含む、請求項１〜３のいずれか一項に記載のコーティング（２）。
【請求項５】
前記装飾層（２０）が結合剤を含まない、請求項１〜４のいずれか一項に記載のコーティング（２）。
【請求項６】
前記装飾層（２０）が、熱変色性組成物に加えて、少なくとも１つの結合剤を含む、請求項１〜４のいずれか一項に記載のコーティング（２）。
【請求項７】
前記結合剤が、少なくとも１つのエナメル、少なくとも１つのフルオロカーボン樹脂、少なくとも１つの樹脂接着剤、少なくとも１つのゾル／ゲル法によって合成された無機または有機−無機ハイブリッドポリマー、少なくとも１つのラッカー、少なくとも１つの縮合型タンニンを含む、請求項６に記載のコーティング（２）。
【請求項８】
前記熱変色性組成物の乾燥含有量の、前記結合剤の乾燥含有量に対する比が、３未満である、請求項６または７に記載のコーティング（２）。
【請求項９】
−熱変色性組成物であって、コーティング（２）が部分的または全体的に低温と高温との間の温度変化にさらされたときに、光学的および／または比色特性の可逆的な変化を示し、前記低温が０℃から４０℃の間に含まれ、前記高温が８０℃から４００℃の間に含まれる、熱変色性組成物と、
−少なくとも１つの結合剤と、
を含み、前記熱変色性組成物が、少なくとも１つのハロゲン化銀ファミリーの熱変色性化合物を含むことを特徴とする、機能性装飾層組成物。
【請求項１０】
前記熱変色性化合物が、臭化銀、ヨウ化銀の中から選択することができる、請求項９に記載の機能性装飾層組成物。
【請求項１１】
前記高温が、１２０℃から２８０℃の間に含まれる、請求項９または１０に記載の機能性装飾層組成物。
【請求項１２】
前記熱変色性組成物が、少なくとも１つの別の熱変色性化合物および／または少なくとも１つの耐熱性顔料を含む、請求項９〜１１のいずれか一項に記載の機能性装飾層組成物。
【請求項１３】
前記結合剤が、少なくとも１つのエナメル、少なくとも１つのフルオロカーボン樹脂、少なくとも１つの樹脂接着剤、少なくとも１つのゾル／ゲル法により合成された無機または有機−無機ハイブリッドポリマー、少なくとも１つのラッカー、少なくとも１つの縮合型タンニンを含む、請求項９〜１２のいずれか一項に記載の機能性装飾層組成物。
【請求項１４】
前記熱変色性組成物の乾燥含有量の、前記結合剤の乾燥含有量に対する比が、３未満である、請求項９〜１３のいずれか一項に記載の機能性装飾層組成物。
【請求項１５】
少なくとも１つの請求項１〜８のいずれか一項に記載のコーティング、または少なくとも１つの請求項９〜１４のいずれか一項に記載の機能性装飾層組成物を含む物品。
【請求項１６】
請求項１〜８のいずれか一項に記載のコーティング（２）、または請求項９〜１４のいずれか一項に記載の機能性装飾層組成物の、温度インジケータとしての使用。
【発明の詳細な説明】
【技術分野】
【０００１】
本発明は、一般に、少なくとも１つの機能性装飾層を含むコーティング、機能性装飾層の組成物、そのようなコーティングおよび組成物を含む物品、ならびにそのようなコーティングおよび組成物の温度インジケータとしての使用に関する。
【０００２】
「装飾層」とは、本発明の意味において、装飾を含む物品の使用者を使用中にガイドすることを可能にする装飾を意味する。
【０００３】
本発明は、加熱機器の分野、特に小型家庭用加熱機器の分野に関する。
【０００４】
「加熱機器」は、本発明の意味において、使用中に温度が上昇する物品を意味する。そのような物品は、それ自体に加熱システムを備えた物品、または外部加熱システムによって加熱される物品のいずれかとすることができる。さらに、そのような物品は、加熱システムによって供給される発熱エネルギーを、当該物品と接触している別の材料または物体に伝達することができる。
【０００５】
「小型家庭用加熱機器」とは、本発明の意味において、調理器具および小型家電を意味する。
【０００６】
この物品が加熱された場合、物品の使用中にその物品の温度変化を見ることは使用者にとって不可欠である。調理器具の場合、食品を調理するときの適切な温度制御は、健康上および風味上の理由から（例えば、鉄板またはフライパンでステーキに焦げ目をつけるときに）必要とされるが、調理器具のコーティングを劣化させる偶発的な過熱を防ぐためにも必要である。過熱の頻度が少なければ材料は長持ちするであろう。より低温で調理された食品は、より健康的な官能特性を有するであろう。さらに、ちょうど必要最低限の温度で調理することは、エネルギー消費量を削減し、したがって、環境への影響を減らすことに貢献する。
【背景技術】
【０００７】
本出願人の仏国特許発明第１３８８０２９号明細書（特許文献１）は、温度に応じて可逆的に色が変化する感熱体からなる温度インジケータを備えた調理器具を記載しており、この温度インジケータは焦げ付き防止コーティング、特にポリテトラフルオロエチレンから構成された焦げ付き防止コーティングに配合されている。熱感受性インジケータの相対的な色の変化、したがって温度変化を評価することを可能にするための参照として、調理器具に熱安定性顔料を組み込むこともできる。しかし、耐熱性顔料と感熱性顔料とを単に組み合わせただけでは、温度変化を明確に区別することはできない。
【０００８】
次に、これらの問題を解決するために、出願人は熱変色性顔料に基づく温度インジケータを開発し、これは欧州特許第１１２１５７６号明細書（特許文献２）に記載されている。この温度インジケータは、少なくとも２つのパターンを含む装飾であり、一方は温度が上がると暗くなる熱変色性酸化鉄顔料をベースとし、他方は温度が上がると明るくなる熱変色性顔料をベースとしており、ペリレンレッドとブラックスピネルとのブレンドを含む。その結果、所定の温度では、両者のパターンに由来する色が混同し、これが、使用者が所定の温度を確認する１つの方法である。
【０００９】
装飾の隣接する領域でこれら２つの熱変色性顔料を同時に使用することにより、調理器具の表面温度の変化の視覚的による知覚を改善することが可能である。しかし、この種の温度インジケータは、どちらの領域も赤で、室温で似たクロマチックバリュー（ｃｈｒｏｍａｔｉｃ  ｖａｌｕｅ）を有するため、使用者が把握するのは、始めは依然として困難である。さらに、パターンの色は、少なくとも５０℃の温度範囲内で混ざる。これにより、特に訓練を受けていない人にとって、温度変化を読み取って評価することは困難である。したがって、使用者はこの温度インジケータによって提供される情報を見落としがちである。
【００１０】
したがって、例えば、色ベースの温度インジケータの場合に明らかに異なる色を示すことにより（例えば、黄から橙への変化）、温度変化がある場合に色および／または光学特性を明確に変化させる温度インジケータを提供できることには利点がある。
【００１１】
これらのタイプの顔料は、仏国特許発明第２８９１８４４号明細書（特許文献３）の主題であり、ＣｕＭｏＷ酸化物は、温度変化があった場合、および/または機械的応力、例えば１０５Ｐａを超える圧力にさらされた場合に、可逆的な色の変化を示した。しかし、これらの酸化物は、相変化の結果として色が変化するが、特にサイクル性に影響されやすい。したがって、５サイクル以上の後、アルファ準安定相に戻ることができず、その結果低温で緑色に着色した。そのような顔料は、食品を調理する場合など、繰り返し使用するための着色温度インジケータとしては実用的な関心を引くものではない。
【００１２】
さらに、温度が上昇すると、白−黄−橙−赤−黒の順で段階的な色の変化を示す性質を有する半導体（ＳＣ）も知られている。「熱変色性半導体（ｔｈｅｒｍｏｃｈｒｏｍｉｃ  ｓｅｍｉｃｏｎｄｕｃｔｏｒ、ＳＣ）」とは、温度が上昇すると色が変化する半導体化合物を意味する。これらの半導体化合物の段階的で完全に可逆的な熱変色性は、材料の膨張による半導体の禁制帯の幅の減少によるものである。この温度範囲では、ＳＣの色の変化はほとんどなく、ほとんど目立たず、次の変化に限定される：淡黄色から明黄色（Ｂｉ2Ｏ3）、明黄色から橙黄色（ＢｉＶＯ4）、橙黄色から橙赤色（Ｖ2Ｏ5）、橙赤色から非常に暗い赤（Ｆｅ2Ｏ3）などである。したがって、赤以外の色に到達することが可能であっても、熱変色性の効果の知覚は依然として困難で不正確であることが分かる。
【００１３】
欧州特許第０２８７３３６号明細書（特許文献４）および欧州特許第１４０５８９０号明細書（特許文献５）は、熱変色性が強化された複合体組成物を得るために、１つまたは複数の熱変色性半導体と、１つまたは複数の安定な顔料を含むブレンドの開発を開示している。より具体的には、欧州特許第１４０５８９０号（特許文献５）において、（熱変色性）酸化ビスマスＢｉ2Ｏ3を、１５：１の比率でＣｏＡｌ2Ｏ4（耐熱性、青色）と組み合わせ、それらの顔料をケイ酸カリウムにより結合する。このブレンドを含むコーティングは、室温では青色であり、４００℃では橙に変わる。しかし、酸化ビスマスは容易に使用することができず、高温の油に影響されやすいことが認められており、これは顔料の黒変を引き起こす。
【先行技術文献】
【特許文献】
【００１４】
【特許文献１】仏国特許発明第１３８８０２９号明細書
【特許文献２】欧州特許第１１２１５７６号明細書
【特許文献３】仏国特許発明第２８９１８４４号明細書
【特許文献４】欧州特許第０２８７３３６号明細書
【特許文献５】欧州特許第１４０５８９０号明細書
【発明の概要】
【発明が解決しようとする課題】
【００１５】
先行技術で知られている機能性コーティングの問題を改善するために、本発明は、問題のコーティングが施される物品の使用者を支援およびガイドすることを可能にする、少なくとも１つの装飾的機能性層を含むコーティングを使用者に提供することを目的とする。
【課題を解決するための手段】
【００１６】
したがって、本発明は、少なくとも１つの装飾的機能性層を含むコーティングに関し、
−装飾層が、コーティングが部分的または全体的に低温と高温との間の温度変化にさらされたときに、光学的および／または比色特性の可逆的変化を示す熱変色性組成物を含み、低温が０℃から４０℃の間に含まれ、高温が８０℃から４００℃の間に含まれ、
−熱変色性組成物が、少なくとも１つのハロゲン化銀ファミリーの熱変色性化合物を含む。
【００１７】
「熱変色性化合物」または「熱変色性顔料」は、本発明の意味において、温度が上昇または低下したときに光学的および／または比色特性が変化し、この変化が可逆的である、有機または鉱物化合物を意味する。
【００１８】
「熱変色性組成物」は、本発明の意味において、温度に応じて光学的および／または比色特性を変化させ、この変化が可逆的である組成物を意味する。
【００１９】
有利には、熱変色性化合物は、臭化銀、ヨウ化銀の中から選択することができる。
【００２０】
熱変色性化合物としてヨウ化銀を使用することにより、約１４７℃の鋭い転移温度で顕著な熱変色を得ることができる。この熱変色性化合物の他の利点は、特にフルオロカーボン樹脂またはゾル/ゲル材料との高い適合性、および、例えば酸化ビスマス誘導体の場合のように、保護ケーシングの使用を抑えるその耐油性である。
【００２１】
本発明によるコーティングの装飾層は、コーティングが部分的または全体的に、低温（０℃から４０℃の間に含まれる）と高温（８０℃から４００℃の間に含まれる）の間の温度変化にさらされたときに、光学的および／または比色特性の可逆的変化を示す熱変色性組成物を含む。
【００２２】
有利には、この高温は、１２０℃から２８０℃の間に含まれてもよい。
【００２３】
熱変色性組成物において、色相の変化の知覚を改善し、最終結果が人間の目の感度範囲内にあり、使用者がより読み取りやすい装飾を得られるように、利用可能な色相の範囲を拡大するために、ハロゲン化物ファミリーの熱変色性化合物を他の熱変色性化合物および/または耐熱性顔料と組み合わせることができる。
【００２４】
有利には、本発明による熱変色性組成物はまた、少なくとも１つの別の熱変色性化合物を含むことができる。例えば、当該熱変色性組成物はまた、少なくとも１つの熱変色性半導体を含むことができ、それはＢｉ2Ｏ3、Ｆｅ2Ｏ3、ＶＯ2、Ｖ2Ｏ5、ＷＯ3、ＣｅＯ2、Ｉｎ2Ｏ3、パイロクロア半導体Ｙ1,84Ｃａ0,16Ｔｉ1,84Ｖ0,16Ｏ1,84、ＢｉＶＯ4、およびそれらの混合物の中から選択することができる。
【００２５】
有利には、本発明による熱変色性組成物はまた、少なくとも１つの別の耐熱性顔料を含むことができる。
【００２６】
「耐熱性顔料」は、本発明の意味において、所定の温度範囲内で温度の上昇または低下にさらされたとき、色相のごくわずかな変化を示すか、もはや色が変化しない、有機または鉱物化合物を意味する。
【００２７】
好ましくは、耐熱性顔料は、二酸化チタン、スピネル、酸化鉄、ペリレンレッド、ジオキサジンパープル、混合アルミニウムおよびコバルト酸化物（アルミン酸コバルト（ＣｏＡｌ2Ｏ4）など）、カーボンブラック、酸化クロムおよび酸化銅、チタン酸クロム、アンチモン、チタン酸ニッケル、アルミノシリケート、結晶スピネル構造を持つさまざまな金属ベースの無機顔料、並びにそれらの混合物の中から選択することができる。
【００２８】
本発明によるコーティングの第１の実施形態によれば、装飾層は、結合剤を含まなくてもよい。
【００２９】
本発明によるコーティングの第２の実施形態によれば、装飾層は、熱変色性組成物に加えて、少なくとも１つの結合剤、好ましくは耐熱性結合剤を含むことができる。
【００３０】
本発明の意味において、「耐熱性結合剤」とは、少なくとも２００℃に耐えることができる結合剤を意味する。
【００３１】
結合剤は、エナメル、フルオロカーボン樹脂、樹脂接着剤、ゾル／ゲル法によって合成された無機または有機−無機ハイブリッドポリマー（ゾル／ゲル材料）、ラッカー、縮合型タンニンのうちの少なくとも１つを含むことができる。
【００３２】
結合剤は、少なくとも１つのエナメル、少なくとも１つのフルオロカーボン樹脂、少なくとも１つの樹脂接着剤、少なくとも１つのゾル／ゲル法によって合成された無機または有機−無機ハイブリッドポリマー（ゾル／ゲル材料）、少なくとも１つのラッカー、少なくとも１つの縮合型タンニンを含むことができる。
【００３３】
有利には、結合剤は、１つのフルオロカーボン樹脂および少なくとも１つの樹脂接着剤および／または少なくとも１つの縮合型タンニンを含むことができる。
【００３４】
フルオロカーボン樹脂は、ポリテトラフルオロエチレン（ＰＴＦＥ）、テトラフルオロエチレンとパーフルオロメチルビニルエーテルとのコポリマー（ＭＦＡなど）、テトラフルオロエチレンとパーフルオロプロピルビニルエーテルとのコポリマー（ＰＦＡなど）、テトラフルオロエチレンとヘキサフルオロプロピレンとのコポリマー（ＰＦＡなど）、およびそれらの混合物を含む群から選択することができる。
【００３５】
樹脂接着剤は、ポリエーテルケトン（ＰＥＫ）、ポリエーテルエーテルケトン（ＰＥＥＫ）、ポリアミドイミド（ＰＡＩ）、ポリエーテルイミド（ＰＥＩ）、ポリイミド（ＰＩ）、ポリエーテルスルホン（ＰＥＳＵ）、ポリフェニレンスルフィド（ＰＰＳ）、ポリベンズイミダゾール（ＰＢＩ）を含む群から選択することができる。
【００３６】
縮合型タンニンは、その基本パターンとして、１つまたは複数のフラバン−３−オールおよび/またはフラバン−３，４−ジオールおよび/またはフロロタンニンモノマー単位を有することができる。
【００３７】
有利には、結合剤は、縮合型タンニンを含むことができ、好ましくは、基本パターンとして、１つまたは複数のフラバン−３−オールおよび／またはフラバン−３，４−ジオールおよび／またはフロロタンニンモノマー単位を有する。
【００３８】
有利には、結合剤は、金属アルコキシド型ゾル／ゲル前駆体を加水分解し、水および酸または塩基性触媒を導入し、次いで縮合することによって得られるゾル／ゲル組成物を含むことができる。
【００３９】
金属アルコキシド型ゾル／ゲル前駆体は、以下の化合物を含む群の中から選択することができる：
−  一般式Ｍ1（ＯＲ1）nに相当する前駆体、
−  一般式Ｍ2（ＯＲ2）(n-1)Ｒ2’に対応する前駆体、および
−  一般式Ｍ3（ＯＲ3）(n-2)（Ｒ3’）2’に対応する前駆体
であって、式中、
−  Ｒ1、Ｒ2、Ｒ3またはＲ3’はアルキル基を意味し、
−  Ｒ2’は、任意選択的に官能化されたアルキル基または任意選択的に官能化されたフェニル基を意味し、ｎは、Ｍ1、Ｍ2またはＭ3の最大原子価に対応する整数であり、
−  Ｍ1、Ｍ2、またはＭ3は、Ｓｉ、Ｚｒ、Ｔｉ、Ｓｎ、Ａｌ、Ｃｅ、Ｖ、Ｎｂ、Ｈｆ、Ｍｇ、またはランタニド（Ｌｎ）の中から選択される元素である。
【００４０】
好ましくは、金属アルコキシド型ゾル／ゲル前駆体は、アルコキシシランとすることができ、これは、メチルメトキシシラン（ＭＴＭＳ）、メチルトリエトキシシラン（ＭＴＥＳ）、テトラエトキシシラン（ＴＥＯＳ）、テトラメトキシシラン（ＴＭＯＳ）、および（３−グリシドキシプロピル）トリメトキシシラン（ＧＬＹＭＯ）、アミノプロピルトリエトキシシラン（ＡＰＴＥＳ）並びにそれらの混合物を含む群から選択することができる。
【００４１】
有利には、結合剤は、酸化鉄、酸化バナジウム、酸化ホウ素、酸化ナトリウム、酸化カリウムの中から選択されるフラックスと混合された、主に酸化ケイ素および酸化チタンを含むことができるエナメルを含むことができる。
【００４２】
有利には、結合剤は、シリコーン、ポリエステル、シリコーン−ポリエステルラッカーの中から選択することができるエナメルを含むことができる。
【００４３】
有利には、熱変色性組成物の乾燥含有量の、結合剤の乾燥含有量に対する比は、３未満、好ましくは２．２５未満、好ましくは２以下、好ましくは１以下とすることができる。
【００４４】
装飾層におけるそのような熱変色性組成物／結合剤の比は、ヨウ化銀の色の安定性に著しく影響すると考えられる。
【００４５】
有利には、結合剤は、少なくとも１つのフルオロカーボン樹脂を含むことができる。
【００４６】
装飾層におけるフルオロカーボン樹脂、特にＰＴＦＥの使用は、熱または熱油などのストレスから熱変色性化合物を保護する効果をもたらすと考えられる。
【００４７】
有利には、結合剤は、少なくとも１つのフルオロカーボン樹脂を含むことができ、熱変色性組成物の乾燥含有量の、フルオロカーボン樹脂の乾燥含有量に対する比は、３未満、好ましくは２．２５未満、好ましくは２以下、好ましくは１以下とすることができる。
【００４８】
装飾層におけるそのような熱変色性組成物／フルオロカーボン樹脂の比は、ヨウ化銀の色の安定性に著しく影響すると考えられる。
【００４９】
「層」は、本発明の意味において、連続層または不連続層を意味する。連続層（モノリシック層としても知られる）は、それが施される表面を完全に覆う、完全に無地の色を形成する単一の全体である。不連続層（または非モノリシック層）は複数の要素を含むことができるため、単一の全体ではない。
【００５０】
有利には、本発明による装飾層は、連続的または不連続的とすることができる。当然ながら、装飾層は、同心円、文字、または描画など、任意の形状にすることができる。装飾層は、連続的な場合、支持体の表面全体を覆うことができる。
【００５１】
本発明によるコーティングはまた、装飾の別の層を含むことができる。このように作成された装飾は、少なくとも２つのパターンを含むことができる。第１の変形例によれば、２つのパターンの１つは、温度の上昇および低下に伴い暗くなる化合物を含有し、他方のパターンは、温度の上昇および低下に伴い明るくなる化合物を含有する。したがって、２つのパターン間に生じるコントラストにより、温度変化をより正確に確認することができる。また別の変形例によれば、２つのパターンのうちの一方は、少なくとも１つの熱変色性化合物を含み、他方のパターンは、少なくとも１つの耐熱性顔料を含む。
【００５２】
これらの他の装飾層は、結合剤の有無にかかわらず、少なくとも１つの熱変色性化合物および／または少なくとも１つの耐熱性顔料を含むことができる。
【００５３】
有利には、本発明によるコーティングは、焦げ付き防止コーティングとすることができる。「焦げ付き防止（ｎｏｎ−ｓｔｉｃｋ）」または「非粘着性（ｎｏｎ−ａｄｈｅｓｉｖｅ）」という用語は、本明細書では無差別に使用される。
【００５４】
有利には、本発明によるコーティングは耐熱性とすることができる。
【００５５】
本発明の意味において、耐熱性コーティングとは、少なくとも２００℃に耐えることができるコーティングである。
【００５６】
有利には、本発明によるコーティングは、機能性装飾層に加えて、以下を含むことができる：
−  アンダーコートまたはタックコートまたはプライマーコートまたはプライマーとして知られる、支持体に直接塗布される少なくとも１つの第１の層。
好ましくは、この層は、支持体に十分に接着し、その機械的特性のすべて（例えば、硬度、耐引っかき性など）に貢献するであろう；および/または
−  仕上げコートまたは仕上げとして知られる、少なくとも１つの連続的かつ透明な表面層であり、この層は、摩耗から保護する一方で、機能性装飾層を完全に可視化する。この層はまた、その焦げ付き防止性をコーティングに与えることができる。
【００５７】
本発明によるコーティングは、有機鉱物コーティングまたは完全鉱物コーティングとすることができる。
【００５８】
「有機鉱物コーティング」は、本発明の意味において、本質的に無機ネットワークを有するが、特に使用される前駆体およびコーティングが焼成された温度に起因する、または有機物負荷（ｏｒｇａｎｉｃ  ｌｏａｄｓ）の組み込みに起因する有機基を含むコーティングを意味する。
【００５９】
「完全鉱物コーティング」とは、本発明の意味において、いかなる有機基も含まない、完全に無機材料で作られたコーティングを意味する。このようなコーティングは、少なくとも４００℃の焼成温度でのゾル／ゲル法によって、または４００℃未満でもよい焼成温度でテトラエトキシシラン（ＴＥＯＳ）前駆体から得ることができる。
【００６０】
結合剤は、アンダーコートまたは機能性装飾コートまたは仕上げコートのいずれか、もしくは３つすべてのコートまたは３つのうち２つのコートに存在することが想定される。
【００６１】
好ましくは、これらの様々な層（したがって、それらのそれぞれの結合剤）は、互いに互換性がある。しかし、すべての層の結合剤が同一であることが絶対に不可欠というわけではない。したがって、アンダーコートおよび／または仕上げコートをゾル／ゲル材料とする一方で、機能性装飾層にシリコーン樹脂結合剤を有することが可能である。
【００６２】
本発明はまた、
−  機能性装飾層が部分的または全体的に低温と高温との間の温度変化にさらされたときに、光学的および/または比色特性の可逆的変化を示し、低温は０℃から４０℃の間に含まれ、高温は８０℃から４００℃の間に含まれ、少なくとも１つのハロゲン化銀ファミリーの熱変色性化合物を含む、熱変色性組成物と、
−  少なくとも１つの結合剤と、
を含む機能性装飾層組成物に関する。
【００６３】
本発明による熱変色性化合物、高温、別の熱変色性化合物、熱安定顔料、装飾層組成物の結合剤は、本発明によるコーティングに関して定義されたとおりである。
【００６４】
有利には、本発明による装飾層組成物の結合剤は、少なくとも１つのフルオロカーボン樹脂を含むことができる。
【００６５】
有利には、熱変色性組成物の乾燥含有量の、結合剤の乾燥含有量に対する比は、３未満、好ましくは２．２５未満、好ましくは２以下、好ましくは１以下とすることができる。
【００６６】
有利には、結合剤は、少なくとも１つのフルオロカーボン樹脂を含むことができ、熱変色性組成物の乾燥含有量の、フルオロカーボン樹脂の乾燥含有量に対する比は、３未満、好ましくは２．２５未満、好ましくは２以下、好ましくは１以下とすることができる。
【００６７】
本発明はまた、少なくとも１つの本発明によるコーティング、または少なくとも１つの本発明による機能性装飾層組成物を含む物品に関する。
【００６８】
有利には、物品は、反対の２つの面を有する支持体を含むことができ、その少なくとも１つは、本発明によるコーティングで覆われている。
【００６９】
本発明による様々なタイプの小型家庭用加熱機器は、様々な形状を有し、および様々な材料で作られることが想定される。
【００７０】
したがって、使用条件および必要な熱処理に応じて、支持体は、金属材料で作られた支持体、ガラス支持体、セラミック支持体、陶器支持体、プラスチック支持体の中から選択することができる。
【００７１】
本発明で使用することができる金属支持体の有利な例は、陽極酸化または非陽極酸化アルミニウム製の支持体（任意選択的に研磨、ブラシ仕上げ、やすりがけ、ビーズブラスト処理またはサンドブラスト処理される）、陽極酸化または非陽極酸化アルミニウム合金支持体（任意選択的に研磨、ブラシ仕上げ、やすりがけまたはサンドブラスト処理される）、スチール支持体（任意選択的に研磨、ブラシ仕上げ、やすりがけ、ビーズブラスト処理またはサンドブラスト処理される）、ステンレス鋼支持体（任意選択的に研磨、ブラシ仕上げ、やすりがけまたはサンドブラスト処理される）、強化鋼、アルミニウムまたは鉄の支持体、銅支持体（任意選択的にハンマー加工または研磨される）が挙げられる。
【００７２】
有利には、支持体は、フェライト系ステンレス鋼／アルミニウム／オーステナイト系ステンレス鋼の層を含む支持体、ステンレス鋼／アルミニウム／銅／オーステナイト系ステンレス鋼の層を含む支持体、ステンレス鋼の外底で裏打ちされた、アルミニウム鋳物、アルミニウムまたはアルミニウム合金から作られた鉢、ロール圧接支持体、例えば、ステンレス鋼層（例えば、物品の内側が意図される）および陽極酸化または非陽極酸化されたアルミニウムまたはアルミニウム合金層（例えば、物品の外側が意図される）を含む二層ロール圧接支持体などの中から選択することができる。
【００７３】
有利には、物品は、加熱物品、特に小型家庭用加熱機器の物品とすることができる。
【００７４】
本発明による小型家庭用加熱機器の物品は、特に、調理器具または小型機器、例えばアイロン、ヘアケアツール、断熱ポット（例えば、コーヒーポット）またはミキシングボウルなどとすることができる。
【００７５】
本発明による小型家庭用加熱機器の物品は、特に調理器具、特に支持体の２つの反対の面の一方が内側であり、任意選択的に凹面であり、物品の中または上に入れられ得る食品に隣接して配置されることを意図されており、他方の面は外面であり、任意選択的に凸型であり、熱源の近くに配置されることを意図される。
【００７６】
本発明による調理器具の非限定的な例は、鍋およびフライパン、中華鍋およびスキレット、シチュー鍋および釜、クレープパン、ワッフルアイロン、グリドル、焼き型およびベーキングシート、プランチャ、バーベキューグリルおよびトレイ、ラクレットまたはフォンデュ鍋、炊飯器、ジャム調理器、パン焼き機の容器、ミキシングボウルなどの調理器具を含む。
【００７７】
本発明による小型家庭用加熱機器は、特に、スチームアイロンまたはスチームアイロンユニットなどの衣類用アイロンとすることができ、本発明にしたがいコーティングされた支持体は、アイロンの底面である。
【００７８】
本発明による小型家庭用加熱機器は、特に、カーリングアイロンまたはスムージングアイロンなどのヘアケアツールとすることができ、本発明にしたがいコーティングされた支持体は、ヘアケアツールの加熱プレートの支持体である。
【００７９】
本発明はまた、本発明によるコーティングまたは本発明による機能性装飾層組成物の温度インジケータとしての、特に加熱物品上の温度インジケータとしての使用に関する。
【００８０】
本発明はまた、支持体の少なくとも１つの面に、本発明によるコーティングを作成するための方法に関し、以下のステップを含むことを特徴とする：
ａ）ハロゲン化銀ファミリーの熱変色性化合物を含む熱変色性組成物を調製するステップ；
ｂ）熱変色性組成物を含む機能性装飾層組成物を調製するステップ；
ｃ）支持体の面に装飾層組成物を塗布して機能性装飾層を形成するステップ；および
ｄ）焼成するステップ。
【００８１】
有利には、機能性装飾層組成物はまた、結合剤、好ましくは耐熱性結合剤を含むことができる。
【００８２】
有利には、本発明によるコーティングを作成するための方法はまた、ステップｃ）とｄ）との間に、装飾層上への少なくとも１つの仕上げコートの塗布を含んでもよい。
【００８３】
有利には、ステップｃ）で装飾層組成物を塗布する支持体の面は、少なくとも１つのアンダーコートで事前にコーティングされていてもよい。
【００８４】
装飾層は、当業者に知られている任意の適切な方法を使用して、特に、スクリーン印刷、噴霧、ローラーの使用、パッド印刷、スクリーンまたはデジタル印刷の手段により、支持体に塗布することができる。
【００８５】
「デジタル印刷」とは、本発明の意味において、コンピュータと印刷機との間を連続的に流れるコンピュータデータを使用して直接実施される印刷を意味する。
【００８６】
有利には、本発明による耐熱性コーティングのデジタル印刷は、インクジェット法を用いて実施される。
【００８７】
本発明の他の利点および特別な特徴は、以下の説明に示されるが、これは、非限定的な例として提供され、本明細書に添付された図を参照する。
【図面の簡単な説明】
【００８８】
【図１】図１は、本発明によるフライパンの一実施形態の例の概略断面図である。
【図２】図２は、本発明による単層コーティングの例を備える、図１のフライパンの概略断面図である。
【図３】図３は、本発明による多層コーティングの例を備える、図１のフライパンの概略断面図である。
【発明を実施するための形態】
【００８９】
図１は、本発明による調理器具の例を示し、フライパン１は、ハンドル４を備えた浅いボウルとして示されている支持体３を含む。支持体３は、フライパン１に置かれ得る食品に向けられた面である内面３１と、外部熱源の近くに配置されるべき外面３２とを含む。支持体３は、その内面３１に、本発明によるコーティング２を含む。
【００９０】
図２は、本発明による単層コーティング２の例を備える、図１のフライパンの概略断面図である。コーティング２は、少なくとも１つのハロゲン化銀ファミリーの熱変色性成分を含む装飾層２０を含む。
【００９１】
図３は、本発明による多層コーティング２の例を備える、図１のフライパンの概略断面図である。コーティング２は、アンダーコート２２、仕上げコート２１、および少なくとも１つのハロゲン化銀ファミリーの熱変色性成分を含む装飾層２０を含む。
【実施例】
【００９２】
以下の実施例において、本発明をより詳細に説明する。
【００９３】
実施例１：耐熱性結合剤を含まないＡｇＩベースの装飾層組成物の調製
耐熱性結合剤を含まない装飾的ＡｇＩベース層組成物を、以下に列挙した成分から調製する。
【００９４】
【表１】
2021530717.tif 000002
【００９５】
まず、ＡｇＩを水に分散させることにより、装飾ペーストを調製する。
次に、装飾ペーストを他の成分と混合することにより、装飾層組成物を調製する。
【００９６】
実施例２：耐熱性結合剤を含まないＡｇＩベースの装飾層組成物の調製
ＡｇＩを含み、耐熱性結合剤を含まない装飾層組成物は、以下に列挙する成分から調製される。
【００９７】
【表２】
2021530717.tif 000003
【００９８】
まず、ＡｇＩを水に分散させることにより、装飾ペーストを調製する。
次に、装飾ペーストを他の成分と混合することにより、装飾層組成物を調製する。
【００９９】
実施例３：耐熱性結合剤を含むＡｇＩベースの装飾層組成物の調製
耐熱性結合剤、ＰＴＦＥを含む装飾的ＡｇＩベース層組成物を、以下に列挙した成分から調製する。
【０１００】
【表３】
2021530717.tif 000004
【０１０１】
まず、ＡｇＩを水に分散させることにより、装飾ペーストを調製する。
次に、装飾ペーストを他の成分と混合することにより、装飾層組成物を調製する。
【０１０２】
実施例４：ＡｇＩを含む少なくとも１つの装飾層を含むフルオロカーボン樹脂ベースコーティングの調製
様々な装飾層組成物が調製された。これらの組成物は、特に溶媒、水および増粘剤を含む共通のベース配合物を有する。ＡｇＩおよびＰＴＦＥを、以下に詳述するそれぞれの比率でこのベース配合物に添加した。装飾層組成物は、まずＡｇＩを水に分散させ、次に、得られたペーストを他の成分と混合することにより得られる。
【０１０３】
【表４】
2021530717.tif 000005
【０１０４】
これらの組成物のそれぞれを、支持体上に付着させたＰＴＦＥベースのプライマー上に、パッド印刷により、１層または３層または５層に塗布した。
【０１０５】
次に、透明なＰＴＦＥベースの仕上げを重ねて、コーティングを４３０℃で１１分間焼成した。
【０１０６】
得られたコーティングは、黒色の背景（アンダーコートに対応）に室温（２０℃）で緑青色（ｖｅｒｔ−ｄｅ−ｇｒｉｓ）の装飾を有する。装飾層組成物が単層に形成されたコーティングは、装飾層組成物が複数層に形成されたコーティングよりも明るい緑青色の装飾を有する。
【０１０７】
得られたコーティングに対して様々な老化試験を実施した。
【０１０８】
色変化試験：コーティングされた試料を２５０℃まで焼いた。加熱中に、装飾の色が最初の緑青色から黄／橙へ徐々に変化することが観察され、黒い背景の比色特性は変化しないままであった。色の変化のコントラストは、装飾がＰＴＦＥを含む場合に最も顕著である。サンプルを室温まで放冷した。冷却中に黄／橙から最初の緑青色への段階的な色の変化が観察され、黒い背景の比色特性は変化しないままであった。
【０１０９】
２５０℃でのピーナッツ油テスト：コーティングされた試料を、２５０℃まで加熱したピーナッツ油に１５時間浸漬した。試験の前後に、パッド印刷領域の外観を調べた。３層および５層構成では、パッド印刷領域に明確な黄変があった。さらに、３層および５層構成のＰＴＦＥなしおよびＰＴＦＥ含有量１（ＡｇＩ／ＰＴＦＥ比＝２．２７）のパッド印刷領域上に、特定の汚れが観察された。ＡｇＩ／ＰＴＦＥ比＜２．２７を含む装飾層組成物は汚れから保護された。
【０１１０】
８２℃での水試験：コーティングされた試料を８２℃の水に４８時間浸漬した。試験の前後に、パッド印刷領域の外観を調べた。ＰＴＦＥを含まない構成およびＰＴＦＥ含有量１（ＡｇＩ／ＰＴＦＥ比＝２．２７）の構成において、均一な白色化が観察された。ＡｇＩ／ＰＴＦＥ比＜２．２７を含む装飾層組成物は、この影響から保護されているようであり、対応するパッド印刷領域の色は、欠陥がなく均一であった。
【図１】
2021530717.tif 000006
【図２】
2021530717.tif 000007
【図３】
2021530717.tif 000008
【国際調査報告】
2021530717.tif 000009
2021530717.tif 000010
2021530717.tif 000011
2021530717.tif 000012
2021530717.tif 000013